(57)【要約】【課題】本発明は、水と空気は通過可能で、洗濯ボールの破れ現象が発生しても破られた破片が洗濯ボールケースの外部に排出しないようにする洗濯ボール用バッグ（Ｂａｇ）とその製造方法を提供するためのものである。【解決手段】本発明は、不織布に接着剤を塗し、接着剤の上にポリエチレン（ＰＥ）を接着しながらローラーを通過させて圧着されながら冷却されるようにして巻取し、硬化させた後、巻き取られたＰＥが接着された不織布を穿孔ローラーを通過させてＰＥ面の部位に微細気孔を穿孔させた後、切断して洗濯ボールを充填した後、上下接着することを含む洗濯ボール用バッグ製造方法が提供されることによってその目的を達成することができる。【特許請求の範囲】
【請求項１】
洗濯ボール用ケースに内蔵されるものであって、不織布の上に接着剤層とＰＥ層とからなり、前記ＰＥ層には微細な穿孔が形成されており、内部には洗濯ボールを充填していることを特徴とする、洗濯ボール用バッグ。
【請求項２】
洗濯ボール用バッグの製造方法において、
不織布の上に接着剤が塗布され、接着剤層にはＰＥを接着させて圧着ローラーと冷却ローラーとを通過させた後、巻取し、前記巻き取られた不織布は硬化させた後、穿孔ローラーとゴムローラーとの間を通過させ、穿孔ローラーの上に形成された穿孔針により不織布の上のＰＥ層に微細気孔を形成させた後、切断して洗濯ボールを入れて、上・下を接着したことを特徴とする、請求項１に記載の洗濯ボール用バッグ製造方法。
【請求項３】
前記不織布の上の接着剤塗布は、接着剤が込められた容器内のメッシュローラーとゴムローラーとの間に不織布を通過させて、自動に不織布の上の一面に接着剤が塗布されることを特徴とする、請求項２に記載の洗濯ボール用バッグ製造方法。
【請求項４】
前記メッシュローラーは技術的に、１２０メッシュ型であることを特徴とする、請求項３に記載の洗濯ボール用バッグ製造方法。
【請求項５】
前記ＰＥの接着は、前記不織布が圧着ローラーと冷却ローラーとの間に設けられるラミネーティング器から不織布の上の接着剤層にＰＥが流れて接着されることを特徴とする、請求項２に記載の洗濯ボール用バッグ製造方法。
【請求項６】
前記ＰＥは２５０〜３５０℃を維持することを特徴とする、請求項５に記載の洗濯ボール用バッグ製造方法。
【請求項７】
前記冷却ローラーは５〜１５℃を維持することを特徴とする、請求項２に記載の洗濯ボール用バッグ製造方法。
【請求項８】
前記不織布の硬化は硬化剤がある硬化室で行なうことを特徴とする、請求項２に記載の洗濯ボール用バッグ製造方法。
【請求項９】
前記硬化剤は６０〜８０℃に維持され、前記硬化は２０〜３０時間行なうことを特徴とする、請求項８に記載の洗濯ボール用バッグ製造方法。
【発明の詳細な説明】
【技術分野】
【０００１】
本発明は、洗濯ボール用ケースの内で小さな洗濯ボールを覆いかぶせるバッグ（Ｂａｇ）とその製造方法に関するものである。
【背景技術】
【０００２】
一般に、洗濯ボールは洗濯ボールケースに内蔵されて洗濯機の洗濯槽に投入して洗濯物の洗濯を補助するものである。このような洗濯ボールは、アルミナ、シリカ、ジルコン、またはゼオライトなどのセラミックなどで作られて、洗濯効率を助けると共に、遠赤外線などを放出するようにして脱臭及び殺菌作用をする等、洗濯性能を高めるために使われる。また、洗濯ボールを内蔵するケースは通常円筒形で作られて、外部には上記のような洗濯ボールの性能が発揮できるように多数の通水孔が形成される。
【０００３】
上記のような洗濯ボールは、硬いほど一定性能においては効果的であるが、また破られやすいほど洗濯性能などの効能を向上させることができる。
【０００４】
このような場合、洗濯ボールケース内の機能性であるセラミック洗濯ボールが洗濯機の中で回転中に発生する摩擦及びぶつかりにより割れ及び破れ現象が発生して破片が洗濯ボールケースの通水孔を通じて洗濯ボールケースの外部に排出されるようになって、洗濯ボール破片が洗濯物に付いて乾燥後に染みが発生する場合がある。
【０００５】
上記のような洗濯ボール及び洗濯ボールケースに対しては、大韓民国登録特許公告第１０−２２０２７６号、登録実用新案公告第２０−２１１０２４号、実用新案公開第２０００−２０２９７号、公開特許第２００３−８８８２９号などがあるが、上記のような問題点を解決しようとするものはなかった。
【先行技術文献】
【特許文献】
【０００６】
【特許文献１】大韓民国登録特許公告第１０−２２０２７６号
【特許文献２】大韓民国登録実用新案公告第２０−２１１０２４号
【特許文献３】大韓民国実用新案公開第２０００−２０２９７号
【特許文献４】大韓民国公開特許第２００３−８８８２９号
【発明の概要】
【発明が解決しようとする課題】
【０００７】
本発明は、前述したような従来技術の問題点を解決するためのものであって、本発明の目的は、水と空気は通過可能で、洗濯ボールの破れ現象が発生しても破られた破片が洗濯ボールケース外部に排出しないようにする洗濯ボール用バッグ（Ｂａｇ）とその製造方法を提供することにある。
【課題を解決するための手段】
【０００８】
上記のような本発明の目的を達成するために本発明は、不織布に接着剤を塗し、接着剤の上にポリエチレン（ＰＥ）を接着しながらローラーを通過させて圧着されながら冷却されるようにして巻取し、硬化させた後、巻き取られたＰＥが接着された不織布を穿孔ローラーを通過させてＰＥ面の部位に微細気孔を穿孔させた後、切断して洗濯ボールを充填した後、上下接着することを含む洗濯ボール用バッグ製造方法を提供する。
【０００９】
また、本発明は上記のように洗濯ボールを充填したバッグを提供する。
【発明の効果】
【００１０】
本発明によれば、不織布に接着されたＰＥ層に微細気孔が形成されているので、内部に破られやすい洗濯ボールを充填した後、バッグ形態で封入した後に洗濯ボールケースにバッグのみ入れるか、相対的に硬い洗濯ボールと共に入れて使用してもバッグ形態の不織布層とＰＥ層の微細気孔に水と空気は通過できるが、バッグ内の洗濯ボールが破られても破片などが外部に出ないので、洗濯後の洗濯物の内の染みなどは防止することができ、機能上、より破られやすい物質で洗濯ボールを作っても効果的に洗濯効率を高めることができる長所がある。
【発明を実施するための形態】
【００１１】
本発明の実施のために、まず不織布及び接着剤を用意するが、接着剤は２液型を使用することが好ましいが、即ち、接着剤と硬化剤とが混合されたものであって、通常Ｎ３１２６と通用されるものを使用することができる。
【００１２】
また、不織布は気孔の大きい長繊維よりは気孔の微細な短繊維からなるものを選択して使用することが好ましい。
【００１３】
本発明の製造方法を実施するために、不織布がゴムローラーとメッシュローラーからなるローラーの間を通過するようになり、この際メッシュローラーは約１２０メッシュ型を使用する。この場合、メッシュローラーは接着剤が込められた筒の内に設けられるようになって、不織布がローラーの間を通過する時、ローラーの回転により不織布の一面に接着剤が自動に塗布される。
【００１４】
上記のように一面に接着剤層が塗布された不織布は、圧着ローラーと冷却ローラーとからなる２番目のローラーの間を通過するようになるが、この際、圧着ローラーと冷却ローラーとの間にはラミネーティング器が設けられる。
【００１５】
上記ラミネーティング器には約２５０〜３５０℃位のポリエチレン（ＰＥ）が収容されており、上記接着剤が塗布された不織布がローラーの間を通過する時、接着剤層にＰＥが接着されるようになる。
【００１６】
ここで、ＰＥの温度を２５０〜３５０℃にする理由は、２５０℃以下では流動性を確保することができず、３５０℃以上では薄すぎて流れるだけでなく、燃焼可能性があるためであり、またＰＥは以後の工程で洗濯ボールの破片の抜けの防止とバッグ型の形状を作りやすくするためである。上記でのＰＥ層は約３０〜６０μｍにすることが好ましいが、３０μｍ以下になれば、割れ現象が発生することがあり、６０μｍ以上では作業性に問題があるので、上記の範囲でＰＥ層を作る。また、上記で圧着ローラーは不織布の裂け防止などのためにゴムローラーにすることが好ましく、上記冷却ローラーは水冷により約１０℃以下に維持させて不織布の上の接着剤層に接着されるＰＥが接着されながら直ぐに冷却されて巻取しやすくする。
【００１７】
接着剤層にＰＥが接着された不織布は、次に硬化剤温度を６０〜８０℃に維持する硬化室で約２０〜３０時間の間硬化させるが、ここで硬化剤が６０℃以下になれば硬化効果がなく、８０℃以上になれば溶解できるので、硬化剤温度は上記の通りに定めて、硬化時間は２０時間にならなければ硬化が不完全で、３０時間が超過すれば非経済的であるので、３０時間を超過しないことが好ましい。
【００１８】
上記の通りに硬化工程を経た不織布は穿孔工程を経るが、巻き取られた不織布を穿孔ローラーとゴムローラーとからなる更に他のローラーの間を通過させる。この際、穿孔ローラーには微細な針型穿孔針があり、不織布のＰＥ層部分を穿孔するようになるが、穿孔針自体が微細であるので、水と空気は通過し、その他の物質は通過できない程度の穿孔がなされるようになる。
【００１９】
このようにＰＥ層が穿孔された不織布は、以後切断して内容物である洗濯ボールを入れて、上・下接着して洗濯ボールケースに別途の相対的に大きい洗濯ボールと共に入れるか、別々に入れて使用するようになる。
【国際調査報告】
2011525820.tif 000002
2011525820.tif 000003
2011525820.tif 000004
2011525820.tif 000005